БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая, мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении водостойкости изделий из бетонной смеси.
Технический результат достигается тем, что бетонная смесь, включающая портландцемент, керамзит, керамзитовый песок, воду, дополнительно содержит кварцевый песок, кремнегель и суперпластификатор С-3 при следующем соотношении компонентов, мас.%: портландцемент 24,0-26,0; керамзит фракции 10-20 мм 24,0-26,0; керамзитовый песок 26,4-30,4; кварцевый песок 4,0-6,0; кремнегель 0,6-1,0; суперпластификатор С-3 0,6-1,0; вода 14,0-16,0.
Составы бетонной смеси приведены в таблице.
Таблица
Компоненты
Содержание, мас.%:
состав №1
состав №2
состав №3
Портландцемент
24,0
25,0
26,0
Керамзит
24,0
25,0
26,0
(фракция 10-20 мм)
Керамзитовый песок
30,4
28,4
26,4
Кварцевый песок
6,0
5,0
4,0
Кремнегель
0,6
0,8
1,0
Суперпластификатор С-3
1,0
0,8
0,6
Вода
14,0
15,0
16,0
Коэффициент размягчения бетона в возрасте 28 сут
0,85-0,9
0,85-0,9
0,85-0,9
Компоненты дозируют в требуемых количествах. Портландцемент, керамзит (фракция 10-20 мм), керамзитовый песок, кварцевый песок смешивают, добавляют воду, кремнегель, суперпластификатор С-3 и еще раз смешивают. Приготовленную бетонную смесь укладывают в металлические (предварительно смазанные минеральным маслом) формы и оставляют до затвердевания.
Источник информации
1. А.с. №1276650 СССР, С04В 28/02, 14/18, 1986, бюл.46.